(57)【要約】【課題】微細で真球度の高いガラス粉末を容易に安定して製造することができる方法を提供する。【解決手段】ガラス原料化合物および溶媒を含む液体原料を、火炎または熱風とともに、反応空間に噴出させ、熱分解した後、急冷するガラス粉末の製造方法。【選択図】図１
2014198659.tif 000002
【特許請求の範囲】
【請求項１】
ガラス原料化合物および溶媒を含む液体原料を、火炎または熱風とともに、反応空間に噴出させ、熱分解した後、急冷することを特徴とするガラス粉末の製造方法。
【請求項２】
前記火炎または熱風の温度が１５００℃以上である請求項１に記載のガラス粉末の製造方法。
【請求項３】
前記液体原料と前記火炎または熱風は、共通のバーナから前記反応空間に噴出される請求項１または２に記載のガラス粉末の製造方法。
【請求項４】
前記液体原料は、さらに、酸化性ガスとともに前記反応空間に噴出される請求項１〜３のいずれか１項に記載のガラス粉末の製造方法。
【請求項５】
前記液体原料、前記火炎または熱風、および前記酸化性ガスは、共通のバーナから前記反応空間に噴出される請求項４に記載のガラス粉末の製造方法。
【請求項６】
前記反応空間の周囲に冷却手段が設けられている請求項１〜５のいずれか１項に記載のガラス粉末の製造方法。
【請求項７】
前記溶媒は、水、アルコール、カルボン酸および炭化水素からなる群より選択される少なくとも１種を含む請求項１〜６のいずれか１項に記載のガラス粉末の製造方法。
【請求項８】
前記ガラス粉末の平均粒径が、５００ｎｍ以下である請求項１〜７のいずれか１項に記載のガラス粉末の製造方法。
【請求項９】
前記ガラス粉末の平均真球度が０．７以上である請求項１〜８のいずれか１項に記載のガラス粉末の製造方法。
【発明の詳細な説明】
【技術分野】
【０００１】
本発明は、ガラス粉末の製造方法に関する。
【背景技術】
【０００２】
近時、基板や基材粒子などの表面に、薄く、かつ均質なガラス被膜を形成するため、ナノオーダーの微細で真球度（球形度）が高いガラス粉末を容易に製造する技術が求められている。例えば、モータ、アクチュエータ、磁気センサなどの磁心用材料として、鉄粉末などの軟磁性粒子を低融点ガラス粉末とともに混合し、圧密後に熱処理することによって、軟磁性粒子を低融点ガラスをバインダー層として結合してなる軟磁性複合材が知られている。このような軟磁性複合材において、低融点ガラス粉末として、上記のような微細で真球度が高いガラス粉末を使用することができれば、より高品質で高性能な軟磁性複合材を得ることができる。
【０００３】
微細な球形状のガラス粉末を製造する技術はこれまでにも種々提案されている。例えば、特許文献１には、火炎雰囲気中に液滴を噴霧し、熱分解して球形状のガラス粉末を製造する方法が記載されている。また、特許文献２には、液滴を連結管を通じて火炎部に導入し、火炎部の外部の温度でガラス化してガラス粒子とする方法が開示されている。
【０００４】
しかしながら、特許文献１に記載の方法では、得られるガラス粉末の平均粒径は１μｍ程度であり、それ以下の微細なガラス粉末を得ることはできない。また、液滴と火炎との距離にばらつきがあるため、熱履歴が不均一となり、均質なガラス粒子が得られないという問題がある。一方、特許文献２に記載の方法でも、液滴が火炎部に到達する前に凝集するため、ナノオーダーの平均粒径を持つガラス粉末を得ることは困難である。また、火炎部の外部の熱を利用するため、火炎部を通過する際の液滴と火炎との距離にばらつきが生じ、上記方法と同様、熱履歴が不均一になり、ガラス粒子の均質性に問題を生じる。さらに、この方法では、得られるガラス粉末の形状にばらつきがあり、かつ真球度も低い。
【先行技術文献】
【特許文献】
【０００５】
【特許文献１】特開平８−９１８７４号公報
【特許文献２】特開２００４−３３９０４６号公報
【発明の概要】
【発明が解決しようとする課題】
【０００６】
本発明は、薄く、かつ均質なガラス被膜の形成に有用な、微細で真球度の高いガラス粉末を容易に安定して製造することができる方法を提供することを目的とする。
【課題を解決するための手段】
【０００７】
本発明の一態様に係るガラス粉末の製造方法は、ガラス原料化合物および溶媒を含む液体原料を、火炎または熱風とともに、反応空間に噴出させ、熱分解した後、急冷することを特徴とする。
【発明の効果】
【０００８】
本発明によれば、薄く、かつ均質なガラス被膜の形成に有用な、微細で真球度の高いガラス粉末を容易に安定して製造することができる。
【図面の簡単な説明】
【０００９】
【図１】本発明の一実施形態のガラス粉末の製造方法のプロセスフローを示す図である。
【図２】本発明の一実施形態に使用される装置の要部構成を概略的に示す図である。
【図３】実施例１の透過型電子顕微鏡（ＴＥＭ）による撮像写真である。
【図４】実施例２の透過型電子顕微鏡（ＴＥＭ）による撮像写真である。
【図５】実施例３の透過型電子顕微鏡（ＴＥＭ）による撮像写真である。
【図６】実施例４の透過型電子顕微鏡（ＴＥＭ）による撮像写真である。
【図７】実施例５の透過型電子顕微鏡（ＴＥＭ）による撮像写真である。
【図８】実施例６の透過型電子顕微鏡（ＴＥＭ）による撮像写真である。
【図９】実施例７の透過型電子顕微鏡（ＴＥＭ）による撮像写真である。
【図１０】実施例８の透過型電子顕微鏡（ＴＥＭ）による撮像写真である。
【図１１】実施例９の透過型電子顕微鏡（ＴＥＭ）による撮像写真である。
【発明を実施するための形態】
【００１０】
以下、本発明の実施の形態について説明する。なお、説明は図面に基づいて行うが、それらの図面は図解のために提供されるものであり、本発明はそれらの図面に何ら限定されるものではない。
【００１１】
図１は、本発明の一実施形態のガラス粉末の製造方法のプロセスフローを示す図である。
【００１２】
図１に示すように、本実施形態のガラス粉末の製造方法は、ガラス原料化合物および溶媒を含む液体原料を、火炎または熱風とともに、反応空間に噴出させ、熱分解した後、急冷するものである。工程は、次の３工程：液体原料を調製する工程（１０１）、液体原料を熱処理する工程（１０２）、ガラス粉末を捕集・回収する工程（１０３）からなる。
【００１３】
［液体原料の調製工程］
本実施形態においては、液体原料として、ガラス原料化合物を溶媒に溶解または分散させた溶液が使用される。
【００１４】
ガラス原料化合物は、ガラスを構成する元素を含む化合物であり、例えば、ガラスを構成する各元素の塩化物、窒化物、水和物、有機酸塩（例えば、酢酸塩、蟻酸塩など）、有機化合物、オキソ酸塩、配位化合物、酸、硝酸塩、硫酸塩などが挙げられる。ガラス原料化合物は混合する溶媒によって選択することが好ましく、例えば、溶媒に水を用いる場合には、水溶性の化合物、例えば、塩化物、有機酸塩、硝酸塩などが使用される。また、酸化物や炭酸塩などの水に不溶なものであっても、酸などに溶解させて用いることができる。
【００１５】
ガラスを構成する元素としては、例えば、Ｓｉ、Ｂ、Ｐ、Ｚｎ、Ｌｉ、Ｎａ、Ｋ、Ｂｉ、Ｍｇ、Ｃａ、Ｓｒ、Ｂａ、Ａｌ、Ｓｎ、Ｚｒ、Ｎｂ、Ｗ、Ｇａ、Ｌａ、Ｔｉ、Ｃｅ、Ｖ、Ｃｒ、Ｍｎ、Ｆｅ、Ｃｏ、Ｎｉ，Ｃｕなどが挙げられる。
【００１６】
また、上記ガラス原料化合物を溶解または分散させる溶媒としては、水、アルコール（例えば、メチルアルコール、エチルアルコール、ｎ−プロピルアルコール、イソプロピルアルコール、ｎ−ブチルアルコール、イソプロピルアルコール、ｎ−ペンチルアルコール、２−メトキシアルコールなど）、蟻酸、酢酸、プロピオン酸などの高極性溶媒；ミネラルスピリット、ミネラルシンナー、ペトロリウムスピリット、ホワイトスピリット、ミネラルターペン、灯油（ケロシン）、ｎ−ヘキサン、ヘキサン酸、２−エチルヘキサン酸、シクロヘキサン、イソヘプタン、トルエン、ベンゼン、キシレンなどの低極性溶媒が挙げられる。
【００１７】
ここで、高極性溶媒に好適なガラス原料化合物の具体例としては、例えば、ケイ酸ナトリウム、テトラメトキシシラン、テトラエトキシシラン、メチルトリエトキシシラン、ホウ酸、リン酸、硝酸亜鉛、酢酸亜鉛、塩化亜鉛、硝酸リチウム、酢酸リチウム、塩化リチウム、硝酸ナトリウム、酢酸ナトリウム、塩化ナトリウム、硝酸カリウム、酢酸カリウム、塩化カリウム、硝酸ビスマス、硝酸マグネシウム、酢酸マグネシウム、塩化マグネシウム、硝酸カルシウム、酢酸カルシウム、塩化カルシウム、硝酸ストロンチウム、硝酸バリウム、酢酸バリウム、塩化バリウム、硝酸アルミニウム、塩化アルミニウム、硝酸ジルコニア、硝酸ニオブ、硝酸セリウム、塩化セリウム、硝酸マンガン、酢酸マンガン、塩化マンガン、硝酸鉄、酢酸鉄、塩化鉄、酢酸コバルト、塩化コバルト、硝酸ニッケル、酢酸コバルト、塩化ニッケル、硝酸銅、塩化銅などが挙げられる。
【００１８】
また、低極性希釈溶剤に好適なガラス原料化合物の具体例としては、例えば、テトラメトキシシラン、テトラエトキシシラン、オクタメチルシクロテトラシロキサン、ポリジメチルシロキサン、ホウ素化トリブチル、トリフェニルホスフィン、トリフェニルホスフィンオキシド、２−エチルヘキサン酸亜鉛、２−エチルヘキサン酸リチウム、ナフテン酸リチウム、２−エチルヘキサン酸ナトリウム、２−エチルヘキサン酸カリウム、２−エチルヘキサン酸ビスマス、２−エチルヘキサン酸マグネシウム、２−エチルヘキサン酸カルシウム、２−エチルヘキサン酸ストロンチウム、２−エチルヘキサン酸バリウム、トリス（エチルアセトアセタト）アルミニウム、アルミニウム−ｓｅｃ−ブトキシド、アルミニウム モノ−ｎ−ブトキシジエチルアセト酢酸エステル、エチルアセトアセテートアルミニウム ジノルマルブチレート、オクチル酸錫（II）、ジブチル錫ジラウレート、２−エチルヘキサン酸ジルコニア、２−エチルヘキサン酸ニオブ、ニオブエトキシド、ニオブブトキシド、２−エチルヘキサン酸ビスマス、タングステン（IV）エトキシド、タングステン（IV）イソプロポキシド、２−エチルヘキサン酸ランタン、２−エチルヘキサン酸イットリウム、２−エチルヘキサン酸ガドリニウム、テトライソプロポキシチタン、テトラ−ｎ−ブトキシチタン、テトラ（２−エチルヘキシル）チタネート、２−エチルヘキサン酸セリウム、２−エチルヘキサン酸クロム、２−エチルヘキサン酸マンガン、２−エチルヘキサン酸鉄、ナフテン酸銅、２−エチルヘキサン酸コバルト、２−エチルヘキサン酸ニッケルなどが挙げられる
【００１９】
液体原料中のガラス原料化合物の濃度は、ガラス原料化合物の酸化物換算量の総量として１〜３０質量％となる範囲が好ましく、２〜２０質量％となる範囲がより好ましい。ガラス原料化合物の濃度が１質量％未満では、必要溶媒量が多くなり環境負荷が大きくなる。一方、３０質量％を超えると、微細なガラス粉体を得にくくなる。また均一な濃度溶液の調製が困難になり、得られるガラス粉末の組成が不均一になるおそれがある。
【００２０】
［液体原料の熱処理工程］
液体原料の熱処理は、火炎または熱風とともに、上記液体原料を反応空間に噴出させることによって行われる。火炎または熱風とともに噴出された液体原料は、噴出と同時に多数の微細な液滴が形成され、これらの液滴はすべて、火炎または熱風の熱で瞬時に、かつ均一に加熱される。このため、液滴は凝集することなく微細な液滴のまま、溶媒が揮発し、この液滴に溶解または分散していたガラス原料化合物が均一に熱分解してガラス化し、微細で均質なガラス粒子が形成される。そして、これらの微細なガラス粒子は、その後の急冷によって、微細で均質な粒子のまま固化する。したがって、微細で真球度（球形度）が高いガラス粉末を安定して得ることができる。
【００２１】
火炎の発生には、水素ガス、プロパンガス、都市ガス、アセチレンガスなどの可燃性ガスと、酸素ガスなどの支燃性ガスの混合ガスを使用することができる。混合ガスの流量は、使用するガスの種類により異なり、例えば、プロパンガスと酸素ガスの組み合わせでは、プロパンガスの流量は、０．７〜１．３ＮＬ（ノルマルリットル）／分の範囲が好ましく、０．８〜１．２ＮＬ／分の範囲がより好ましく、酸素ガスの流量は、３〜６ＮＬ／分の範囲が好ましく、４〜６ＮＬ／分の範囲がより好ましい。
【００２２】
本発明においては、火炎を使用する場合、さらに、酸素ガス、空気などの酸化性ガスを反応空間に供給することが好ましい。酸化性ガスを供給することによって、可燃性ガスと支燃性ガスの反応場（反応空間）をより高温にでき、より瞬時に原料を熱分解し微細粒子の核生成させることが可能となり、より真球度の高い微細なガラス粒子を合成できる。酸化性ガスの流量は、６〜１８ＮＬ／分の範囲が好ましく、７〜１５ＮＬ／分の範囲がより好ましい。
【００２３】
また、熱風は、例えば、空気、窒素ガスなどを用いることができる。熱風の流量は１０〜２８ＮＬ／分の範囲が好ましく、１２〜２６ＮＬ／分の範囲がより好ましい。
【００２４】
火炎および熱風の温度、すなわち液体原料の熱処理温度は、１５００℃以上であることが好ましい。熱処理温度が１５００℃未満では、ガラス原料化合物の熱分解反応が十分に行われず、ガラス化しないか、またはガラス化が不十分となるおそれがある。但し、温度があまり高過ぎると、原子量の小さな元素が揮散するおそれがある。したがって、熱処理温度は、より好ましくは１６００〜２５００℃であり、１７００〜２５００℃であるとより一層好ましい。
【００２５】
［ガラス粉末の捕集・回収工程］
液体原料の熱処理工程によって生成されたガラス粒子は、バグフィルタなどの捕集装置を用いて捕集し、回収する。
【００２６】
上記液体原料の熱処理工程およびガラス粉末の捕集・回収工程は、例えば、図２に示すような装置を用いて行うことができる。
【００２７】
この装置は、図２に示すように、反応空間を形成する反応筒１と、反応筒１の一端側の壁に着脱自在に装着されたバーナ２と、反応筒１の他端側に接続され、反応筒１で生成されたガラス粒子を捕集するバグフィルタ３を有する回収装置４を備える。反応筒１の周囲には、冷却手段として、内部に冷却水が流れる冷却管５が配設されている。また、バーナ２には、液体原料と、可燃性ガスと支燃性ガスの混合ガスと、酸化性ガスとが供給されるようになっている。さらに、回収装置４の下流側には、排気口（図示なし）が開口しており、この排気口にはエジェクタなどの排気装置６が接続されている。
【００２８】
図２に示す装置において、バーナ２から、液体原料と、可燃性ガスと支燃性ガスの混合ガスと、酸化性ガスが反応筒１内に噴出される。その際、混合ガスを燃焼させて火炎を形成させる。これにより、液体原料と酸化性ガスは、混合ガスを燃焼させて形成された火炎とともに反応筒１内に噴出される。反応筒１内に噴出された液体原料は液滴となるが、火炎の熱で瞬時に加熱されて、熱分解反応が起こる。反応筒１の周囲には冷却管５が配置されており、熱分解物は火炎から出ると急速に冷却されてガラス化する。このように液滴が次々とガラス化することによって、ガラス粉末が生成される。生成されたガラス粉末は、バグフィルタ３を有する回収装置４により捕集回収される。
【００２９】
このようにして、反応筒１内に噴出された液体原料により、噴出と同時に多数の微細な液滴が形成され、これらの液滴はすべて、火炎の熱で瞬時に加熱され、火炎を出たところで急速に冷却される。このため、液滴は凝集することなく微細な液滴のまま均一に熱分解されてガラス化し、微細で均質なガラス粒子が形成される。また、バーナ２から、液体原料とともに、酸化性ガスが噴出されるため、反応場をより高温にでき、より瞬時に原料を分解し微細粒子の核を生成させることが可能となる。したがって、微細で真球度（球形度）が高いガラス粉末を安定して得ることができる。
【００３０】
なお、図２に示す装置は、液体原料を火炎とともに反応空間内に噴出させるものであるが、バーナ２に代えて、反応空間（反応筒１）内に熱風および液体原料を噴出させる装置を装着するとともに、液滴となった液体原料が、熱風の熱で熱分解された後、急速に冷却されるように構成することもできる。
【００３１】
この装置では、反応筒１内に噴出された液体原料により、噴出と同時に多数の微細な液滴が形成され、これらの液滴はすべて、熱風で瞬時に加熱され、その後、急冷される。このため、液滴は凝集することなく微細な液滴のまま均一に熱分解されてガラス化し、微細で均質なガラス粒子が形成される。したがって、微細で真球度が高いガラス粉末を安定して得ることができる。
【００３２】
本発明のガラス粉末の製造方法によれば、平均粒径が５００ｎｍ以下の微細で、かつ平均真球度が０．７以上という高い真球度を有するガラス粒子が得られる。
【００３３】
ここで、ガラス粒子の平均粒径は、透過型電子顕微鏡、走査型電子顕微鏡などの微細な構造を観測できる装置で得られた画像を解析することによって得ることができる。また、レーザ回折式粒度分布測定装置を用いて測定することも可能である。
【００３４】
本発明により得られるガラス粒子は、平均粒径が４００ｎｍ以下であることが好ましく、３００ｎｍ以下であることがより好ましい。
【００３５】
また、ガラス粉末の真球度は、ガラス粉末の透過電子顕微鏡写真において測定される、ガラス粉末の重心を通る最小直径Ｄminと、ガラス粉末の重心を通る最大直径Ｄmaxとの比Ｄmin／Ｄmaxで定義されるもので、平均真球度は、透過電子顕微鏡写真から任意に選択した５０〜１００個のガラス粉末について測定した真球度の平均値である。真球度は、Ｄmin／Ｄmaxの値が１に近づくほど真球度が高いことを示している
【００３６】
本発明により得られるガラス粒子は、平均真球度が０．７以上であることが好ましい。
【００３７】
本発明は、以上説明した実施の形態の記載内容に限定されるものではなく、本発明の要旨を逸脱しない範囲で適宜変更可能であることはいうまでもない。
【実施例】
【００３８】
次に、本発明を実施例によりさらに詳細に説明するが、本発明はこれらの実施例に何ら限定されるものではない。
【００３９】
（実施例１）
酸化物基準の質量％表記で、Ｂ２Ｏ３２２．０％、ＺｎＯ６０．８％、ＳｉＯ２１１．８％、Ａｌ２Ｏ３０．５％、ＭｇＯ４．９％、およびＣｅＯ２０．１％のガラス組成となるように、ホウ素化トリブチル、２−エチルヘキサン酸亜鉛 ミネラルスピリッツ溶液（亜鉛含量：１５．０質量％）、オクタメチルシクロテトラシロキサン、トリス（エチルアセトアセタト）アルミニウム、２−エチルヘキサン酸マグネシウム トルエン溶液（マグネシウム含量：２．３質量％）、２−エチルヘキサン酸セリウム（III） ２−エチルヘキサン酸溶液（セリウム含量：１２．０％）を秤量分取した後、溶媒としてミネラルスピリッツ１６２ｍｌを加え、１５時間攪拌して完全に溶解させ、酸化物濃度で４質量％の透明で淡黄色の液体原料を調製した。
【００４０】
次いで、得られた液体原料を、図２に示す装置に供給し、バーナから火炎とともに反応筒に噴出させ、熱分解反応を起こさせた後、急冷して、ガラス粉末を生成した。すなわち、バーナに、支燃性ガスとして酸素ガスを５ＮＬ／分、可燃性ガスとしてプロパンガスを１ＮＬ／分で供給し、バーナ先端で着火し、火炎（約１８００℃）を発生させた。このバーナを反応筒内に挿入した後、液体原料を２．５ｇ／分、酸化性ガスとして酸素ガスを９ＮＬ／分で、火炎が噴出しているバーナの中心部から噴出させた。なお、反応中、少なくとも反応筒の出口が低温に保たれるように、反応筒を囲繞するように配置された冷却用配管に、常時、冷却水を流した。その後、生成されたガラス粉末を捕集装置より回収した。
【００４１】
（実施例２）
酸化物基準の質量％表記で、Ｂ２Ｏ３２３．０％、ＺｎＯ５７．０％、ＳｎＯ２１．０％、ＳｉＯ２８．０％、Ａｌ２Ｏ３４．０％、Ｌｉ２Ｏ１．０％、ＣａＯ１．０％、およびＢａＯ５．０％のガラス組成となるように、ホウ素化トリブチル、２−エチルヘキサン酸亜鉛 ミネラルスピリッツ溶液（亜鉛含量：１５．０質量％）、オクチル酸錫（II）、オクタメチルシクロテトラシロキサン、トリス（エチルアセトアセタト）アルミニウム、ナフテン酸リチウム ミネラルスピリッツ溶液（リチウム含量：１．１６質量％）、２−エチルヘキサン酸カルシウム ２−エチルヘキサン酸溶液（カルシウム含量：４．９質量％）、および２−エチルヘキサン酸バリウム トルエン溶液（バリウム含量：８．０質量％）を秤量分取した後、溶媒としてミネラルスピリッツ１４４ｍｌを加え、１５時間攪拌して完全に溶解させ、酸化物濃度で４質量％の透明で淡黄色の液体原料を調製した。
【００４２】
上記液体原料を図２に示す装置を用いて実施例１と同様にしてガラス粉末を生成し、捕集装置より回収した。
【００４３】
（実施例３）
酸化物基準の質量％表記で、Ｂ２Ｏ３２３．０％、ＺｎＯ４９．０％、ＳｎＯ２１．０％、ＳｉＯ２１０．０％、Ａｌ２Ｏ３２．０％、Ｎａ２Ｏ３．０％、Ｋ２Ｏ４．０％、ＣａＯ３．％、およびＢａＯ５．０％のガラス組成となるように、ホウ素化トリブチル、２−エチルヘキサン酸亜鉛 ミネラルスピリッツ溶液（亜鉛含量：１５．０質量％）、オクチル酸錫（II）、オクタメチルシクロテトラシロキサン、トリス（エチルアセトアセタト）アルミニウム、２−エチルヘキサン酸ナトリウム、２−エチルヘキサン酸カリウム、２−エチルヘキサン酸カルシウム ２−エチルヘキサン酸溶液（カルシウム含量：４．９質量％）、および２−エチルヘキサン酸バリウム トルエン溶液（バリウム含量：８．０質量％）を秤量分取した後、溶媒としてミネラルスピリッツ１４９ｍｌを加え、１５時間攪拌して完全に溶解させ、酸化物濃度で５質量％の透明で淡黄色の液体原料を調製した。
【００４４】
上記液体原料を図２に示す装置を用いて実施例１と同様にしてガラス粉末を生成し、捕集装置より回収した。
【００４５】
（実施例４）
酸化物基準の質量％表記で、Ｂ２Ｏ３４．７％、ＺｎＯ９．６％、Ｐ２Ｏ５１８．４％、Ｂｉ２Ｏ３３９．５％、Ｌｉ２Ｏ０．８％、ＺｒＯ２３．３％、およびＮｂ２Ｏ５２３．７％のガラス組成となるように、ホウ素化トリブチル、２−エチルヘキサン酸亜鉛 ミネラルスピリッツ溶液（亜鉛含量：１５．０質量％）、トリフェニルホスフィン、２−エチルヘキサン酸ビスマス ２−エチルヘキサン酸溶液（ビスマス含量：２５．１質量％）、ナフテン酸リチウム ミネラルスピリッツ溶液（リチウム含量：１．１６質量％）、２−エチルヘキサン酸ジルコニア ミネラルスピリッツ溶液（ジルコニア含量：６．００質量％）およびニオブブトキシド ｎ−ブタノール溶液（ニオブ含量：５．０１質量％）を秤量分取した後、溶媒としてミネラルスピリッツ１０７ｍｌを加え、１５時間攪拌して完全に溶解させ、酸化物濃度で４質量％の透明で淡黄色の液体原料を調製した。
【００４６】
上記液体原料を図２に示す装置を用いて実施例１と同様にしてガラス粉末を生成し、捕集装置より回収した。
【００４７】
（実施例５）
酸化物基準の質量％表記で、Ｂ２Ｏ３５．９％、ＺｎＯ１０．６％、Ａｌ２Ｏ３０．５％、Ｂｉ２Ｏ３８２．５％、ＣｅＯ２０．２％、Ｆｅ２Ｏ３０．２％、およびＣｕＯ０．１％のガラス組成となるように、ホウ素化トリブチル、２−エチルヘキサン酸亜鉛 ミネラルスピリッツ溶液（亜鉛含量：１５．０質量％）、エチルアセトアセテートアルミニウム ジノルマルブチレートとアルミニウム モノ−ｎ−ブトキシジエチルアセト酢酸エステルのミネラルスピリッツ溶液（アルミニウム含量：５．９質量％；ホープ製薬（株）製  商品名 ケロープ（Ｓ）−３０ＭＴ）、２−エチルヘキサン酸ビスマス ２−エチルヘキサン酸溶液（ビスマス含量：２５．１質量％）、２−エチルヘキサン酸セリウム ２−エチルヘキサン酸溶液（セリウム含量：１２質量％）、２−エチルヘキサン酸鉄 ミネラルスピリッツ溶液（鉄含量：８．０質量％）、２−エチルヘキサン酸銅 ミネラルスピリッツ溶液（銅含量：８．０質量％）を秤量分取した後、溶媒としてミネラルスピリッツ３４９ｍｌを加え、１５時間攪拌させ完全に溶解させ、酸化物濃度で４質量％の透明で黒紫色の液体原料を調製した。
【００４８】
上記液体原料を図２に示す装置を用いて実施例１と同様にしてガラス粉末を生成し、捕集装置より回収した。
【００４９】
（実施例６）
酸化物基準の質量％表記で、Ｂ２Ｏ３２３．１％、ＺｎＯ４９．２％、ＣｏＯ０．５％、ＳｉＯ２１０．１％、Ａｌ２Ｏ３２．０％、Ｎａ２Ｏ３．０％、Ｋ２Ｏ４．１％、ＣａＯ３．０％、およびＢａＯ５．０％のガラス組成となるように、ほう酸、酢酸亜鉛二水和物、硝酸アルムニウム九水和物、酢酸ナトリウム、酢酸カリウム、硝酸カルシウム四水和物、硝酸バリウム、酢酸コバルト（II）を秤量分取した後、溶媒として精製水１１３ｍｌを加え、１時間攪拌させ完全に溶解させた。その後メチルトリエトキシシランを秤量採取した後、前記水溶液に加え均一になるまで１時間攪拌した。さらにエタノール５６ｍｌを加えて３０分間攪拌し、酸化物濃度で４質量％の透明で淡桃色の液体原料を調製した。
【００５０】
上記液体原料を図２に示す装置を用いて実施例１と同様にしてガラス粉末を生成し、捕集装置より回収した。
【００５１】
（実施例７）
酸化物基準の質量％表記で、Ｐ２Ｏ５４６．４％、Ａｌ２Ｏ３５．３％、ＢａＯ４７．５％、およびＣｏＯ０．８％のガラス組成となるように、トリフェニルホスフィン、ケロープ（Ｓ）−３０ＭＴ、２−エチルヘキサン酸バリウム トルエン溶液（バリウム含量：８．０質量％）、２−エチルヘキサン酸コバルト（コバルト含量：１２．０質量％）を秤量分取した後、溶媒としてミネラルスピリッツ１４６ｍｌとトルエン３６ｍＬを加え、１５時間攪拌させ完全に溶解させ、酸化物濃度で５質量％の透明で黒紫色の液体原料を調製した。
【００５２】
上記液体原料を図２に示す装置を用いて実施例１と同様にしてガラス粉末を生成し、捕集装置より回収した。
【００５３】
（実施例８）
酸化物基準の質量％表記で、Ｂ２Ｏ３２０．１％、ＺｎＯ４２．７％、ＳｎＯ２０．９％、ＳｉＯ２８．７％、Ａｌ２Ｏ３１．８％、Ｎａ２Ｏ２．６％、Ｋ２Ｏ３．５％、ＣａＯ２．６％、ＢａＯ４．４％、およびＦｅ２Ｏ３１２．７％のガラス組成となるように、ホウ素化トリブチル、２−エチルヘキサン酸亜鉛 ミネラルスピリッツ溶液（亜鉛含量：１５．０質量％）、オクチル酸錫（II）、オクタメチルシクロテトラシロキサン、ケロープ（Ｓ）−３０ＭＴ、２−エチルヘキサン酸ナトリウム、２−エチルヘキサン酸カリウム、２−エチルヘキサン酸カルシウム ミネラルスピリッツ溶液（カルシウム含量：４．１質量％）、および２−エチルヘキサン酸バリウム ミネラルスピリッツ溶液（バリウム含量：１５．０質量％）、２−エチルヘキサン酸鉄 ミネラルスピリッツ溶液（鉄含量：８．０質量％）を秤量分取した後、溶媒としてミネラルスピリッツ４３７ｍｌを加え、１５時間攪拌させ完全に溶解させ、酸化物濃度で５質量％の黒紫色の液体原料を調製した。
【００５４】
上記液体原料を図２に示す装置を用いて実施例１と同様にしてガラス粉末を生成し、捕集装置より回収した。
【００５５】
（実施例９）
酸化物基準の質量％表記で、ＳｉＯ２２９．２％、Ｋ２Ｏ１１．５％、ＣａＯ２０．５％、およびＦｅ２Ｏ３３８．８％のガラス組成となるように、オクタメチルシクロテトラシロキサン、２−エチルヘキサン酸カリウム、２−エチルヘキサン酸カルシウム ミネラルスピリッツ溶液（カルシウム含量：４．１質量％）、２−エチルヘキサン酸鉄 ミネラルスピリッツ溶液（鉄含量：８．０質量％）を秤量分取した後、溶媒としてミネラルスピリッツ１０５ｍＬを加え、１５時間攪拌させ完全に溶解させ、酸化物濃度で５質量％の黒紫色の液体原料を調製した。
【００５６】
上記液体原料を図２に示す装置を用いて実施例１と同様にしてガラス粉末を生成し、捕集装置より回収した。
【００５７】
上記各実施例で得られたガラス粉末の形態を、透過型電子顕微鏡（ＴＥＭ、日本電子（株）製、ＪＥＭ−１２３０）により観察するとともに、ガラス転移点Ｔｇ（℃）、ガラス軟化点Ｔｓ（℃）、結晶化ピーク温度Ｔｃ（℃）、５０〜３００℃における平均線膨張係数α（／℃）、および結晶ピークの有無を測定した。また、ＴＥＭ写真を画像解析ソフトウエアで解析し、平均粒子径と平均真球度を求めた。測定方法および算出方法を以下に示す。
【００５８】
［ガラス転移点Ｔｇ］
示差熱分析装置（（株）リガク製  ＴＧ８１１０）を用いて、約２０ｍｇのガラス粒子を５℃／ｍｉｎの昇温速度で、室温から８００℃まで昇温して測定した。
［ガラス軟化点Ｔｓ］
ガラス粒子約２０ｍｇを白金パンに入れ、熱重量測定・示唆熱分析装置（（株）リガク製  ＴＧ８１１０）によって昇温速度を１０℃／ｍｉｎとして測定し、ガラス転移点Ｔｇよりも高温側に現れる軟化流動に伴うＤＴＡ曲線の屈曲点における温度をガラス軟化点Ｔｓとした。
［結晶化ピーク温度Ｔｃ］
ガラス粒子約２０ｍｇを白金パンに入れ、熱重量測定・示唆熱分析装置（（株）リガク製  ＴＧ８１１０）によって昇温速度１０℃／ｍｉｎとして測定し、結晶化に伴うＤＴＡ曲線の発熱ピークの温度を結晶化ピーク温度Ｔｃとした。結晶化ピークがないか、またはピークが小さく検知できないときは「−」と表記した。
［平均線膨張係数α］
焼結したガラスを切削加工して約５ｍｍφ×２０ｍｍの試料ガラスを得、この試料ガラスについて、熱膨張計（（株）リガク製  ＴＭＡ８３１０）を用いて、昇温速度５℃／ｍｉｎで測定した。５０℃における試料の長さＬ５０と３００℃における試料の長さＬ３００を測定し、次式より５０℃〜３００℃における平均線膨張係数αを求めた。
α＝｛（Ｌ３００／Ｌ５０）−１｝／（３００−５０）
［結晶ピークの有無］
Ｘ線回折装置（リガク（株）製  ＴＴＲ−III）を用いてＸ線回折分析（ＸＲＤ）を行い、結晶に起因するピークの有無を調べた。
【００５９】
［平均粒子径］
画像解析ソフトウエア（三谷商事（株）製  ＷｉｎＲｏｏｆ）を用いて、ＴＥＭで撮像した写真の任意の５０個の粒子について、２値化処理した後、２値化面積と同じ面積の等価円の直径を粒子径（Ｌｉ）として求め、下記の式より平均粒子径（Ｌ）を算出した。
【数１】
2014198659.tif 000003
（ｎ：測定数（＝５０））
【００６０】
［平均真球度］
画像解析ソフトウエア（三谷商事（株）製  ＷｉｎＲｏｏｆ）を用いて、ＴＥＭで撮像した写真の任意の５０個の粒子について、各粒子を明度で２値化処理した後、２値化図形の重心を通る最大直径（Ｄmaxｉ）と最小直径（Ｄminｉ）を求め、下記の式より真球度（Ｄｉ）および平均真球度（Ｄ）を算出した。
【数２】
2014198659.tif 000004
（ｎ：測定数（＝５０））
【００６１】
上記測定結果をガラスの組成とともに表１に示す。また、各実施例のガラス粉末の透過型電子顕微鏡による撮像写真を図３〜図１１に示す。なお、表１の組成欄の空欄は含有量が０％であったことを示す。
【００６２】
【表１】
2014198659.tif 000005
【００６３】
図３乃至図１１からも明らかなように、各実施例で得られたガラス粉末はいずれも、微細で真球度の高いガラス粉末が得られている。
【産業上の利用可能性】
【００６４】
本発明のガラス粉末の製造方法によれば、微細で真球度の高いガラス粉末を容易に安定して製造することができる。したがって、基板や基材粒子などの表面に薄く、かつ均質なガラス被膜を形成する材料として用いるガラス粉末の製造方法として有用である。
【符号の説明】
【００６５】
１…反応筒、２…バーナ、３…バグフィルタ、４…ガラス粉末回収装置、５…冷却管。
【図１】
2014198659.tif 000006
【図２】
2014198659.tif 000007
【図３】
2014198659.tif 000008
【図４】
2014198659.tif 000009
【図５】
2014198659.tif 000010
【図６】
2014198659.tif 000011
【図７】
2014198659.tif 000012
【図８】
2014198659.tif 000013
【図９】
2014198659.tif 000014
【図１０】
2014198659.tif 000015
【図１１】
2014198659.tif 000016